СПОСОБ УЛУЧШЕНИЯ ПРОЧНОСТИ РАСПЛАВА ПОЛИПРОПИЛЕНА

4
1. Способ улучшения прочности расплава полипропилена посредством термообработки упомянутого полипропилена при температуре от 150 до 300°C в присутствии 0,3-3 масс.%, из расчета на массу полипропилена, диалкилпероксидикарбоната, имеющего алкильные группы с 12-20 атомами углерода, где гидрофильный диоксид кремния с концентрацией силанольных групп по меньшей мере 1,0 ммоль Si-ОН-групп/г, как измерено титрованием LiAlH, добавляют к упомянутому полипропилену до, во время или после упомянутой термообработки, в мольном соотношении Si-OH/диалкилпероксидикарбонат равном более 0,5.
2. Способ по п.1, в котором мольное соотношение Si-OH/диалкилпероксидикарбонат составляет более 0,9.
3. Способ по п.2, в котором мольное соотношение Si-OH/диалкилпероксидикарбонат составляет более 1,0.
4. Способ по любому из предшествующих пп., в котором диалкилпероксидикарбонатом является дицетилпероксидикарбонат или димиристилпероксидикарбонат.
5. Способ по п.4, в котором диалкилпероксидикарбонатом является дицетилпероксидикарбонат.
6. Способ по п.3, в котором мольное соотношение Si-OH/пероксидикарбонат находится в диапазоне 1,0-8,0.
7. Способ по п.6, в котором мольное соотношение Si-OH/пероксидикарбонат находится в диапазоне 1,0-3,5.
8. Способ по любому из предшествующих пунктов, в котором процесс осуществляют в отсутствие воды.
9. Способ по любому из предшествующих пп., в котором процесс осуществляют в отсутствие полярного растворителя.
10. Способ по любому из предшествующих пп., в котором процесс осуществляют в отсутствие гидроксилэтилакрилата и гидроксиэтилметакрилата.
11. Способ по любому из предшествующих пп., в котором процесс осуществляют в отсутствие этиленненасыщенного мономера, имеющего полярную группу.
12. Способ по любому из предшествующих пп., в котором процесс осуществляют в отсутствие этиленненасыщенного мономера.
13. Способ по любому из предшествующих пп., в котором процесс осуществляют в экструдере.
14. Способ по любому из предшествующих пп., в котором температура составляет от 160 до 250°C.
15. Способ по любому из предшествующих пп., в котором гидрофильный диоксид кремния добавляют до или во время термообработки.
4
16. Твердая композиция, содержащая диалкилпероксидикарбонат и гидрофильный диоксид кремния с концентрацией силанольных групп по меньшей мере равной 1,0 ммоль Si-ОН-групп/г, как измерено титрованием LiAlH, концентрация гидрофильного диоксид кремния составляет 0,1-50 масс.% из расчета на общую массу гидрофильного диоксида кремния и диалкилпероксидикарбоната.
17. Твердая композиция по п.16, в которой диалкилпероксидикарбонатом является дицетилпероксидикарбонат.
18. Твердая композиция по любому из пп.16-17, дополнительно содержащая полипропилен.